板紙の製造方法に於いて抄紙PHが6.0以上から中性の範囲で両性分岐型ポリアクリルアミド系紙力剤とベントナイトを用いて抄紙することを特徴とする板紙の製造方法。両性分岐型ポリアクリルアマイド系紙力剤をマシンチェストに0.1-1対原料固形分の範囲で添加し、ベントナイトをスクリーン入口又は出口に0.05-0.5対原料固形分の範囲で添加する事を特徴とする請求項1に記載の製造方法。両性分岐型ポリアクリルアマイド系紙力剤をマシンチェストに添加し、ファンポンプ前後にも添加する2カ所添加方法で、ベントナイトをスクリーン前後に添加する請求項1及び請求項2に記載の製造方法。両性分岐ポリアクリルアマイド系紙力剤とベントナイを用いて添加することにより、破裂強度を低下させずに、紙の圧縮強度リングクラッシュを向上させ、かつ白水の汚染物質をベントナイトで吸着させることにより泡立ちの大幅な低減が可能であり、さらに歩留、濾水性向上効果もある事を特徴とする請求項1-3に記載の製造方法。両性分岐型ポリアクリルアマイド系紙力剤をマシンチェストとファンポンプ入口に添加し、ベントナイトをスクリーン入口とスクリーン出口に添加することにより、ピッチコントロール効果及び白水の泡立ち抑制効果がある事を特徴とする請求項1-4に記載の製造方法。両性分岐型ポリアクリルアマイド系紙力剤は荒川化学工業株の特許第4232189の範囲の両性分岐型ポリアクリルアマイド系紙力剤であり、両性分岐型ポリアクリルアマイドとベントナイトとの併用処方を特徴とする請求項1-5に記載の製造方法。両性分岐型ポリアクリルアマイド系紙力剤を添加し、水性エマルジョンタイプ歩留向上剤クリタ工業株式会社品ハイフォームKをファンポンプ前後またはスクリーン入口前後に添加し、さらにベントナイトをスクリーン前後に添加する請求項1-6に記載の製造方法。両性分岐型ポリアクリルアマイド系紙力剤を添加し、特殊チデイスパージョンタイプ歩留向上剤ハイモ株式会社品ハイモロックFRをファンポンプ前後に添加し、さらにベントナイトをスクリーン前後に添加する請求項1-7に記載の製造方法。両性分岐型ポリアクリルアマイド系紙力剤を添加し、ポリエチレンイミンの濾水性向上剤BASF社ポリミンをファンポンプ前後に添加しさらにベントナイトをスクリーン前後に添加する請求項1-8に記載する製造方法。板紙原料に上記処方にてベントナイトを0.1-0.3添加すると泡立ちは無くなります。PHの変化とベントナイトの濾水度効果テスト結果テスト条件:ライナーマシンの裏層原料使用両性分岐型PAM系紙力剤荒川化学工業株品ポリストロン502:0.3添加ベントナイトナトリウムタイプ:0.1関東ベントナイト鉱業株式会社千曲使用濾水度秒/650ccPH4.598秒PH5.580秒PH6.565秒PH7.550秒PH6.5に於けるベントナイトの効果テスト結果:テスト条件:ライナーマシン裏層原料使用両性分岐PAM系紙力剤:0.3ベントナイト添加量濾水度秒/650cc0.165秒0.1550秒0.240秒両性分岐型PAM紙力剤とベントナイトの併用紙力、歩留濾水テスト結果:テスト条件:ライナーマシン裏層原料使用PH6.5両性分岐型PAM紙力剤:0.3▲1▼0.2マシンチェト▲2▼0.1ファンポンプ添加を想定▲1▼は2.5原料古紙濃度▲2▼は1濃度にて紙力剤を添加した。2ケ所添加処方▲1▼ポリミン▲2▼水性エマルジョン▲3▼特殊デイスパージョン▲2▼-1;750rpmx40秒-2;750rpmx10秒-3;750x10秒濾水度秒/300cc上記テストの結果、両性分岐型ポリアクリルアマイド系紙力剤の2ケ所添加とベントナイトの併用処方は、破裂強度の低下なく、リングクラッシュアップが可能であります。さらに濾水度歩留向上効果があります。また歩留剤を添加することで、ベントナイトの添加量を低減できます。